СПОСОБ ПОЛУЧЕНИЯ СИЛИКАТА МЕТАЛЛА 4 ГРУППЫ И ЕГО ПРИМЕНЕНИЕ

1. Способ получения мезопористого и/или макропористого аморфного силиката общей формулы
где М выбирают из группы, состоящей из протона, аммония, катиона металла и их комбинаций, v представляет собой валентность М, являющуюся положительным целым числом, Т представляет собой, по меньшей мере, один из металлов 4 группы, х, у и w являются молярными соотношениями:
х равен 1;
у составляет от 0,01 до 99;
w составляет от 0,01 до 50; и
при этом указанный силикат имеет общий объем пор, по меньшей мере, 0,3 мл/г при измерении по адсорбции жидкого азота,
включающий стадии
(a) предоставления источника металла, по меньшей мере, одного металла 4 группы, источника силиката и, необязательно, формирователя пор в водной среде;
(b) осуществления реакции образования осадка путем объединения источников металла и силиката в интервале рН 7-8,5, в результате чего образуются вещество силикат металла и растворимая соль; и
(c) сушки вещества для удаления воды,
причем способ осуществляют в условиях формирования пор, которые заключаются в использовании формирователя пор до стадии (с) сушки, при этом формирователь пор представляет собой растворимую соль М и растворимую соль, образовавшуюся во время реакции образования осадка, или такую же соль, добавленную до, во время или после реакции образования осадка на стадии (b), или формирователь пор представляет собой растворимую соль М, которую добавляют после реакции образования осадка на стадии (b), допускают накопление такой соли в веществе во время стадии сушки (с), причем накопленная соль представляет собой соль галогенид, и ее перед сушкой заменяют другой солью, которая не является галогенидом.
2. Способ по п. 1, в котором условия формирования пор дополнительно включают использование на стадии (b) образования осадка температуры, по меньшей мере, 60°С.
3. Способ по п. 1, в котором формирователь пор представляет собой растворимую соль М, где М выбирают из группы, состоящей из протона, аммония, катиона металла и их комбинаций.
4. Способ по п. 3, в котором M выбирают из группы, состоящей из протона, аммония, катионов Na, Li, К, Cs, Са, Mg, Sr, Ва, Fe, Sn, Ce, La, Nb, Ni, V, W, Mo, Al, Ag, Zn, Сu, Mn и их комбинаций.
5. Способ по п. 1, в котором указанную соль негалогенида выбирают из группы, состоящей из фосфата, бифосфата, фосфита, бифосфита, сульфата, бисульфата, сульфита, бисульфита, нитрата, нитрита, карбоната, бикарбоната, формиата, ацетата и цитрата.
6. Способ по любому из пп. 1-5, в котором Τ выбирают из группы, состоящей из Ti, Zr или Hf, предпочтительно титана, циркония или смеси титана и циркония и предпочтительнее титана.
7. Способ по любому из пп. 1-5, в котором источник по меньшей мере одного металла группы 4 представляет собой растворимую соль, при этом указанная соль представляет собой галогенид или негалогенид.
4
8. Способ по любому из пп. 1-5, в котором источник по меньшей мере одного металла группы 4 представляет собой источник титана, предпочтительно выбранный из группы, состоящей из TiCl, оксихлорида титана(IV), бромида титана(IV), фторида титана(IV), иодида титана(IV), алкоксидов титана(IV), TiO-алкоксидов и соединений Ti(III).
9. Способ по любому из пп. 1-5, в котором источник силиката представляет собой растворимый силикат металла или органический силикат.
10. Способ по любому из пп. 1-5, включающий стадию прокалки силиката металла.
11. Способ по любому из пп. 1-5, в котором после стадии (с) соль удаляют из силиката                           металла на стадии промывки с последующей дополнительной стадией сушки.
12. Способ по любому из пп. 1-5, который включает стадию ионного обмена до или после стадии (с) сушки или после прокалки, и при этом указанную стадию ионного обмена предпочтительно выполняют с катионами, соответствующими М, указанными выше.
13. Применение композиции, полученной способом по любому из пп. 1-12, в качестве катализатора или носителя катализатора в химической реакции этерификации или переэтерификации.